(57)【特許請求の範囲】
【請求項１】
プレス成形品のスプリングバック量を見込んだ見込み金型形状作成方法であり、コンピュータが以下の各工程を行うものであって、
金型の初期形状を作成する金型形状作成工程と、該金型形状作成工程で得られた金型を用いて成形解析及びスプリングバック解析を行い、スプリングバック後のプレス成形品形状を取得するスプリングバック後形状取得工程と、該スプリングバック後形状取得工程で得られたスプリングバック後のプレス成形品形状と目標形状とを比較して、プレス成形品と当接する金型部分についてスプリングバックを防止するための金型形状の修正すべき量としての金型見込み量を取得する金型見込み量取得工程と、金型形状に対してパラメータ空間を設定するパラメータ空間設定工程と、前記金型見込み量を前記パラメータ空間に曲面で表し、該曲面をスプライン曲面で近似することで、前記金型見込み量の修正を行う金型見込み量修正工程と、前記スプライン曲面を用いて、プレス成形品と当接しない金型部分についての金型見込み量を外挿によって取得する金型見込み量外挿工程と、前記金型見込み量修正工程及び前記金型見込み量外挿工程で得られた金型見込み量に基づいて金型形状を修正する金型形状修正工程とを備えたことを特徴とする見込み金型形状作成方法。
【請求項２】
プレス成形品のスプリングバック量を見込んだ見込み金型形状作成方法であり、実金型を用いて製作されたプレス成形実部品の３次元形状計測とコンピュータによる金型形状の修正を行うものであって、
金型の初期形状を作成する初期金型形状作成工程と、
該初期金型形状作成工程で作成した前記金型の形状に基づいて実金型を製作する実金型製作工程と、
該実金型製作工程で製作された実金型を用いてプレス成形実部品を製作し、該プレス成形実部品のスプリングバック後における３次元形状計測を行って、スプリングバック後のプレス成形実部品形状を取得するスプリングバック後形状取得工程と、
該スプリングバック後形状取得工程で得られた前記プレス成形実部品形状と目標形状との偏差を求め、該偏差に基づいて前記実金型の形状の修正すべき量である金型見込み量を取得する金型見込み量取得工程と、
該金型見込み量を金型形状に対するパラメータ空間において設定するパラメータ空間設定工程と、
前記金型見込み量を前記パラメータ空間において曲面で表し、該曲面をスプライン曲面で近似することで、前記金型見込み量の修正を行う金型見込み量修正工程と、
前記スプライン曲面を用いて、前記プレス成形品と当接しない金型部分についての金型見込み量を外挿によって取得する金型見込み量外挿工程と、
該金型見込み量外挿工程及び前記金型見込み量修正工程で得られた金型見込み量に基づいて前記実金型の形状を修正する金型形状修正工程とを備えたことを特徴とする見込み金型形状作成方法。
【請求項３】
プレス成形品のスプリングバック量を見込んだ見込み金型形状作成方法であり、実金型を用いて実際に製作されたプレス成形実部品の３次元形状計測とコンピュータによる金型形状の修正を組み合わせた方法であって、
金型の初期形状を作成する初期金型形状作成工程と、
該金型形状作成工程で得られた金型を用いて成形解析及びスプリングバック解析を行い、スプリングバック後のプレス成形品形状を取得するスプリングバック後形状取得工程と、
該スプリングバック後形状取得工程で得られたスプリングバック後のプレス成形品形状と目標形状とを比較して、プレス成形品と当接する金型部分についてスプリングバックを防止するための金型形状の修正すべき量としての金型見込み量を取得する金型見込み量取得工程と、
金型形状に対してパラメータ空間を設定するパラメータ空間設定工程と、前記金型見込み量を前記パラメータ空間に曲面で表し、該曲面をスプライン曲面で近似することで、前記金型見込み量の修正を行う金型見込み量修正工程と、
前記スプライン曲面を用いて、プレス成形品と当接しない金型部分についての金型見込み量を外挿によって取得する金型見込み量外挿工程と、
前記金型見込み量修正工程及び前記金型見込み量外挿工程で得られた金型見込み量に基づいて金型形状を修正する金型形状修正工程と、
前記スプリングバック後のプレス成形品形状と目標形状との比較により、実金型を製作する精度まで前記金型形状が修正されたかどうかの判定を行う実金型製作許容判定工程と、
該実金型製作許容判定工程において、実金型を製作する程度まで金型形状が修正されたと判定された場合、前記修正された金型形状に対して実金型を製作し、該実金型を用いてプレス成形実部品を製作し、該プレス成形実部品のスプリングバック後における３次元形状計測を行って、スプリングバック後の前記プレス成形実部品形状を取得するスプリングバック後形状取得工程と、
該スプリングバック後形状取得工程で得られた前記プレス成形実部品形状と目標形状との偏差を求め、該偏差に基づいて前記実金型の形状の修正すべき量である金型見込み量を取得する金型見込み量取得工程と、
該金型見込み量を金型形状に対するパラメータ空間において設定するパラメータ空間設定工程と、
前記金型見込み量を前記パラメータ空間において曲面で表し、該曲面をスプライン曲面で近似することで、前記金型見込み量の修正を行う金型見込み量修正工程と、
前記スプライン曲面を用いて、前記プレス成形品と当接しない金型部分についての金型見込み量を外挿によって取得する金型見込み量外挿工程と、
該金型見込み量外挿工程及び前記金型見込み量修正工程で得られた金型見込み量に基づいて前記実金型の形状を修正する金型形状修正工程
とを備えたことを特徴とする見込み金型形状作成方法。
【請求項４】
前記金型見込み量外挿工程は、スプライン曲面におけるコントロールポイントを直線的に配置することを特徴とする請求項１乃至３のいずれか一項に記載の見込み金型形状作成方法。
【請求項５】
プレス成形品のスプリングバック量を見込んだ見込み金型形状作成装置であって、
金型の初期形状を作成する金型形状作成手段と、該金型形状作成手段で得られた金型を用いて成形解析及びスプリングバック解析を行い、スプリングバック後のプレス成形品形状を取得するスプリングバック後形状取得手段と、該スプリングバック後形状取得手段で得られたスプリングバック後のプレス成形品形状と目標形状とを比較して、プレス成形品と当接する金型部分についてスプリングバックを防止するための金型形状の修正すべき量としての金型見込み量を取得する金型見込み量取得手段と、金型形状に対してパラメータ空間を設定するパラメータ空間設定手段と、前記金型見込み量を前記パラメータ空間に曲面で表し、該曲面をスプライン曲面で近似することで、前記金型見込み量の修正を行う金型見込み量修正手段と、前記スプライン曲面を用いて、プレス成形品と当接しない金型部分についての金型見込み量を外挿によって取得する金型見込み量外挿手段と、前記金型見込み量修正手段及び前記金型見込み量外挿手段で得られた金型見込み量に基づいて金型形状を修正する金型形状修正手段とを備えたことを特徴とする見込み金型形状作成装置。
【請求項６】
前記金型見込み量外挿手段は、スプライン曲面におけるコントロールポイントを直線的に配置することを特徴とする請求項５記載の見込み金型形状作成装置。
【発明の詳細な説明】
【技術分野】
【０００１】
本発明は、プレス成形品のスプリングバック量を見込んだ金型形状の作成方法及び装置に関する。
【背景技術】
【０００２】
近年、自動車部品の開発においては、有限要素法による計算機シミュレーションを活用することにより、実際のプレス成形品の製造時に発生する不具合（割れ、しわ、スプリングバック）を事前に予測し、不具合対策に活用することが一般的に実施されている。
このような、シミュレーションによる予測を用いた不具合対策の例として、金型形状についてスプリングバックを見込んだ形状に最適化することにより、形状不良に関する対策が、例えば特許文献１及び特許文献２において提案されている。
【先行技術文献】
【特許文献】
【０００３】
【特許文献１】特開２０１２−１１９０１０号公報
【特許文献２】特開２００６−２６３７８８号公報
【発明の概要】
【発明が解決しようとする課題】
【０００４】
特許文献１では、スプリングバックによる変形前のプレス成形品解析モデルの節点変位ベクトルに基づいて金型修正の見込みベクトル量を算出し、この見込みベクトル量を用いて金型形状の修正を行う方法が提案されている。
しかし、特許文献１では、見込みベクトルは前記変形前のプレス成形品解析モデルの節点変位ベクトルに基づいて求めているため、前記変形前のプレス成形品解析モデルと接触していない金型の領域には見込みベクトルは設定されず、この領域についての見込みベクトル量の算出ができず、そのため、前記変形前のプレス成形品解析モデルと接触していない金型の形状をどのように修正すればよいかが不明である。
また、前記変形前のプレス成形品解析モデルの節点変位ベクトルから取得した変位量を金型修正の見込み量として反映する際に、前記変形前のプレス成形品解析モデルのどの節点の変位量を金型のどの節点に反映すればよいかという、前記変形前のプレス成形品解析モデルと金型との対応する節点を割り出すための処理が煩雑であるという問題がある。
【０００５】
また、特許文献２には、バネやダンパを介して金型の変形計算を実施することにより見込み量を算出する方法が提案されているが、条件によってはプレス成形品端部の位置で折れ曲がったような金型見込み形状が得られる場合がある。
【０００６】
本発明は、上記のような課題を解決するためになされたものであり、プレス成形品の節点変位ベクトルから取得した変位量を金型修正の見込み量として反映する際の処理が簡易であり、また、プレス成形品と接触していない金型の形状についても滑らかな形状を得ることができる見込み金型形状作成方法及び装置を得ることを目的としている。
【課題を解決するための手段】
【０００７】
（１）本発明に係る見込み金型形状作成方法は、プレス成形品のスプリングバック量を見込んだ見込み金型形状作成方法であり、コンピュータが以下の各工程を行うものであって、
金型の初期形状を作成する金型形状作成工程と、該金型形状作成工程で得られた金型を用いて成形解析及びスプリングバック解析を行い、スプリングバック後のプレス成形品形状を取得するスプリングバック後形状取得工程と、該スプリングバック後形状取得工程で得られたスプリングバック後のプレス成形品形状と目標形状とを比較して、プレス成形品と当接する金型部分についてスプリングバックを防止するための金型形状の修正すべき量としての金型見込み量を取得する金型見込み量取得工程と、金型形状に対してパラメータ空間を設定するパラメータ空間設定工程と、前記金型見込み量を前記パラメータ空間に曲面で表し、該曲面をスプライン曲面で近似することで、前記金型見込み量の修正を行う金型見込み量修正工程と、前記スプライン曲面を用いて、プレス成形品と当接しない金型部分についての金型見込み量を外挿によって取得する金型見込み量外挿工程と、前記金型見込み量修正工程及び前記金型見込み量外挿工程で得られた金型見込み量に基づいて金型形状を修正する金型形状修正工程とを備えたことを特徴とするものである。
【０００８】
（２）本発明に係る見込み金型形状作成方法は、プレス成形品のスプリングバック量を見込んだ見込み金型形状作成方法であり、実金型を用いて製作されたプレス成形実部品の３次元形状計測とコンピュータによる金型形状の修正を行うものであって、金型の初期形状を作成する初期金型形状作成工程と、該初期金型形状作成工程で作成した前記金型の形状に基づいて実金型を製作する実金型製作工程と、該実金型製作工程で製作された実金型を用いてプレス成形実部品を製作し、該プレス成形実部品のスプリングバック後における３次元形状計測を行って、スプリングバック後のプレス成形実部品形状を取得するスプリングバック後形状取得工程と、該スプリングバック後形状取得工程で得られた前記プレス成形実部品形状と目標形状との偏差を求め、該偏差に基づいて前記実金型の形状の修正すべき量である金型見込み量を取得する金型見込み量取得工程と、該金型見込み量を金型形状に対するパラメータ空間において設定するパラメータ空間設定工程と、前記金型見込み量を前記パラメータ空間において曲面で表し、該曲面をスプライン曲面で近似することで、前記金型見込み量の修正を行う金型見込み量修正工程と、前記スプライン曲面を用いて、前記プレス成形品と当接しない金型部分についての金型見込み量を外挿によって取得する金型見込み量外挿工程と、該金型見込み量外挿工程及び前記金型見込み量修正工程で得られた金型見込み量に基づいて前記実金型の形状を修正する金型形状修正工程とを備えたことを特徴とするものである。
【０００９】
（３）本発明に係る見込み金型形状作成方法は、プレス成形品のスプリングバック量を見込んだ見込み金型形状作成方法であり、実金型を用いて実際に製作されたプレス成形実部品の３次元形状計測とコンピュータによる金型形状の修正を組み合わせた方法であって、金型の初期形状を作成する初期金型形状作成工程と、該金型形状作成工程で得られた金型を用いて成形解析及びスプリングバック解析を行い、スプリングバック後のプレス成形品形状を取得するスプリングバック後形状取得工程と、該スプリングバック後形状取得工程で得られたスプリングバック後のプレス成形品形状と目標形状とを比較して、プレス成形品と当接する金型部分についてスプリングバックを防止するための金型形状の修正すべき量としての金型見込み量を取得する金型見込み量取得工程と、金型形状に対してパラメータ空間を設定するパラメータ空間設定工程と、前記金型見込み量を前記パラメータ空間に曲面で表し、該曲面をスプライン曲面で近似することで、前記金型見込み量の修正を行う金型見込み量修正工程と、前記スプライン曲面を用いて、プレス成形品と当接しない金型部分についての金型見込み量を外挿によって取得する金型見込み量外挿工程と、前記金型見込み量修正工程及び前記金型見込み量外挿工程で得られた金型見込み量に基づいて金型形状を修正する金型形状修正工程と、前記スプリングバック後のプレス成形品形状と目標形状との比較により、実金型を製作する程度まで前記金型形状が修正されたかどうかの判定を行う実金型製作許容判定工程と、該実金型製作許容判定工程において、実金型を製作する程度まで金型形状が修正されたと判定された場合、前記修正された金型形状に対して実金型を製作し、該実金型を用いてプレス成形実部品を製作し、該プレス成形実部品のスプリングバック後における３次元形状計測を行って、スプリングバック後の前記プレス成形実部品形状を取得するスプリングバック後形状取得工程と、該スプリングバック後形状取得工程で得られた前記プレス成形実部品形状と目標形状との偏差を求め、該偏差に基づいて前記実金型の形状の修正すべき量である金型見込み量を取得する金型見込み量取得工程と、該金型見込み量を金型形状に対するパラメータ空間において設定するパラメータ空間設定工程と、前記金型見込み量を前記パラメータ空間において曲面で表し、該曲面をスプライン曲面で近似することで、前記金型見込み量の修正を行う金型見込み量修正工程と、前記スプライン曲面を用いて、前記プレス成形品と当接しない金型部分についての金型見込み量を外挿によって取得する金型見込み量外挿工程と、該金型見込み量外挿工程及び前記金型見込み量修正工程で得られた金型見込み量に基づいて前記実金型の形状を修正する金型形状修正工程とを備えたことを特徴とするものである。
【００１０】
（４）また、上記（１）乃至（３）のいずれか一項に記載のものにおいて、前記金型見込み量外挿工程は、スプライン曲面におけるコントロールポイントを直線的に配置することを特徴とするものである。
【００１１】
（５）本発明に係る見込み金型形状作成装置は、プレス成形品のスプリングバック量を見込んだ見込み金型形状作成装置であって、
金型の初期形状を作成する金型形状作成手段と、該金型形状作成手段で得られた金型を用いて成形解析及びスプリングバック解析を行い、スプリングバック後のプレス成形品形状を取得するスプリングバック後形状取得手段と、該スプリングバック後形状取得手段で得られたスプリングバック後のプレス成形品形状と目標形状とを比較して、プレス成形品と当接する金型部分についてスプリングバックを防止するための金型形状の修正すべき量としての金型見込み量を取得する金型見込み量取得手段と、金型形状に対してパラメータ空間を設定するパラメータ空間設定手段と、前記金型見込み量を前記パラメータ空間に曲面で表し、該曲面をスプライン曲面で近似することで、前記金型見込み量の修正を行う金型見込み量修正手段と、前記スプライン曲面を用いて、プレス成形品と当接しない金型部分についての金型見込み量を外挿によって取得する金型見込み量外挿手段と、前記金型見込み量修正手段及び前記金型見込み量外挿手段で得られた金型見込み量に基づいて金型形状を修正する金型形状修正手段とを備えたことを特徴とするものである。
【００１２】
（６）また、上記（５）に記載のものにおいて、前記金型見込み量外挿手段は、スプライン曲面におけるコントロールポイントを直線的に配置することを特徴とするものである。
【発明の効果】
【００１３】
本発明においては、金型の初期形状を作成する金型形状作成工程と、スプリングバック後形状取得工程と、プレス成形品と当接する金型部分についての金型見込み量を取得する金型見込み量取得工程と、金型形状に対してパラメータ空間を設定するパラメータ空間設定工程と、金型見込み量の修正を行う金型見込み量修正工程と、プレス成形品と当接しない金型部分についての金型見込み量を外挿によって取得する金型見込み量外挿工程と、金型見込み量修正工程及び金型見込み量外挿工程で得られた金型見込み量に基づいて金型形状を修正する金型形状修正工程とを備えたことにより、プレス成形品の節点変位ベクトルから取得した変位量を金型修正の見込み量として反映する際の処理が簡易であり、また、プレス成形品と接触していない金型の形状についても滑らかな形状を得ることができて、精度良いスプリングバック対策が可能な金型形状を得ることができる。
【図面の簡単な説明】
【００１４】
【図１】本発明の一実施の形態に係る見込み金型形状作成装置の構成を説明するブロック図である。
【図２】本発明の一実施の形態に係るスプリングバック後形状取得手段を説明するための図であって、成形解析における下死点状態を示す図である。
【図３】本発明の一実施の形態に係るスプリングバック後形状取得手段の説明図であって、スプリングバック解析後のプレス成形品形状の説明図である。
【図４】本発明の一実施の形態に係るパラメータ空間設定手段によるパラメータ空間の設定方法を説明するための説明図である。
【図５】本発明の一実施の形態に係るパラメータ空間の説明図であり、設定したv方向を金型形状上に表現したものである。
【図６】本発明の一実施の形態に係るパラメータ空間の説明図であり、設定したu方向を金型形状上に表現したものである。
【図７】本発明の一実施の形態に係る金型見込み量修正手段による金型見込み量の修正方法の説明図である（その１）。
【図８】本発明の一実施の形態に係る金型見込み量修正手段による金型見込み量の修正方法の説明図である（その２）。
【図９】本発明の一実施の形態に係る金型見込み量外挿手段による金型見込み量外挿方法の説明図である。
【図１０】本発明の一実施の形態に係る金型形状修正手段による修正後の金型形状の説明図である。
【図１１】本発明の一実施の形態に係る見込み金型形状作成方法のフローチャートである。
【図１２】本発明の他の実施の形態で解決しようとする課題の説明図である（その１）。
【図１３】本発明の他の実施の形態で解決しようとする課題の説明図である（その２）。
【図１４】本発明の他の実施の形態に係る金型見込み量修正手段による金型見込み量の修正方法の説明図である（その１）。
【図１５】本発明の他の実施の形態に係る金型見込み量修正手段による金型見込み量の修正方法の説明図である（その２）。
【図１６】本発明の他の実施の形態において作成された見込み金型形状の斜視図である。
【図１７】本発明の他の実施の形態である見込み金型形状作成方法のフローチャートである。
【図１８】本発明の他の実施の形態に係る実金型形状判定方法又は金型見込み量取得方法に関する説明図である。
【図１９】本発明の他の実施の形態に係る実金型形状判定方法又は金型見込み量取得方法の他の態様の説明図である。
【図２０】本発明の他の実施の形態である見込み金型形状作成方法のフローチャートである。
【図２１】本発明の実施例に係る金型見込み量修正工程の説明図である（その１）。
【図２２】本発明の実施例に係る金型見込み量修正工程の説明図である（その２）。
【図２３】本発明の比較例としての従来の見込み金型形状作成方法の説明図である。
【図２４】本発明の比較例としての従来の見込み金型形状作成方法によって作成された金型形状の説明図である。
【図２５】本発明の実施例に係る見込み金型形状作成方法によって作成された金型形状による成形解析の説明図である。
【図２６】本発明の実施例に係る見込み金型形状作成方法によって作成された金型形状によってプレス成形されたプレス成形品形状の説明図である（その１）。
【図２７】本発明の実施例に係る見込み金型形状作成方法によって作成された金型形状によってプレス成形されたプレス成形品形状の説明図である（その２）。
【図２８】本発明の比較例として修正前の金型形状によってプレス成形されたプレス成形品形状の説明図である。
【発明を実施するための形態】
【００１５】
［実施の形態１］
本発明の一実施の形態に係る見込み金型形状作成方法及び見込み金型形状作成装置について、まず、見込み金型形状作成装置について図１〜図１０に基づいて説明した後に、該装置を用いた見込み金型形状作成方法について説明する。
【００１６】
〔見込み金型形状作成装置〕
本発明の一実施の形態に係る見込み金型形状作成装置１は、ＰＣ（パーソナルコンピュータ）によって構成され、図１に示す通り、表示装置３と入力装置５と主記憶装置７と補助記憶装置９及び演算処理部１１を有している。
演算処理部１１には、表示装置３と入力装置５と主記憶装置７および補助記憶装置９が接続されている。
表示装置３は、モニター等で構成され、解析結果の表示等に用いられる。入力装置５は、キーボードやマウス等で構成され、オペレータの条件入力などに用いられる。主記憶装置７は、ＲＡＭ等で構成され、演算処理部１１で使用するデータの一時保存や演算等に用いられる。補助記憶装置９は、ハードディスク等で構成され、ファイルの記憶等に用いられる。
【００１７】
演算処理部１１はコンピュータのＣＰＵによって構成され、以下に説明する各手段はＣＰＵが所定のプログラムを実行することによって実現される。
演算処理部１１によって実現される手段として、金型形状作成手段１３と、スプリングバック後形状取得手段１５と、金型形状判定手段１７と、金型見込み量取得手段１９と、パラメータ空間設定手段２１と、金型見込み量修正手段２３と、金型見込み量外挿手段２５と、金型形状修正手段２７とを備えている。
以下、各手段についてさらに詳細に説明する。
【００１８】
＜金型形状作成手段＞
金型形状作成手段１３は、見込み金型形状の作成対象となる金型の初期形状を作成するためのものである。
本実施の形態では、金型の初期形状として、図２に示すような、溝形状部品を成形するための金型形状２９を作成した。
【００１９】
＜スプリングバック後形状取得手段＞
スプリングバック後形状取得手段１５は、金型形状作成手段１３で得られた金型を用いて成形解析及びスプリングバック解析を行い、スプリングバック後のプレス成形品形状を取得するものである。
図２は、見込み金型形状の作成対象となる金型の初期形状（金型形状２９）と、金型形状２９を用いて成形解析を行った際のプレス成形品３１の下死点状態を図示したものである。なお、図２において金型形状２９は透視状に図示している。この状態では、プレス成形品３１は金型形状２９に当接しており、プレス成形品３１には残留応力が蓄積されている。
図２に示す状態からスプリングバック解析を行うと、プレス成形品３１の残留応力が開放されてスプリングバックが生じ、スプリングバック後のプレス成形品３１の形状が取得できる。
図３は、プレス成形品の目標形状３３とスプリングバック後のプレス成形品３１の形状とを比較したものである。金型を離型すると、プレス成形品３１は下死点状態から、図３に示すように両側の溝壁が開く、いわゆる口開きのスプリングバックが生ずる。
【００２０】
＜金型形状判定手段＞
金型形状判定手段１７は、スプリングバック後形状取得手段１５で得られたスプリングバック後のプレス成形品３１の形状と目標形状３３とを比較して偏差（製品精度）を求め、該偏差が所定の許容値以下であるかどうかを確認することで、スプリングバック後形状取得手段１５で用いた金型形状が適正なものかどうか判定するものである。偏差が所定の許容値以下であれば、用いた金型形状は適正であると判断される。
【００２１】
＜金型見込み量取得手段＞
金型見込み量取得手段１９は、スプリングバック後形状取得手段１５で得られたスプリングバック後のプレス成形品３１の形状と目標形状３３とを比較して、プレス成形品３１と当接する金型部分についてスプリングバックを防止するための金型形状２９の修正すべき量としての金型見込み量を取得するためのものである。以下、本工程で取得された金型見込み量を「取得金型見込み量gI」という。
【００２２】
ここで金型形状２９のプレス成形品３１と当接する金型部分とは、スプリングバック後形状取得手段１５の成形解析における下死点で金型形状２９とプレス成形品３１とが当接する金型部分であり、この金型部分についてはスプリングバック後のプレス成形品形状に基づき、取得金型見込み量gIを取得することができる。
【００２３】
取得金型見込み量gIとは、x方向、y方向、z方向についての取得金型見込み量gxI、gyI、gzIをもつベクトル量であり、I=1、2…、Nである。
取得金型見込み量gIは、プレス成形品３１の節点変位ベクトルを求め、求めた節点変位ベクトルからプレス成形品３１の変位量を求め、このプレス成形品３１の変位量をプレス成形品３１の節点に対応する金型形状２９の節点の修正すべき変位量として得る。
なお、プレス成形品３１と金型形状２９の対応する節点を割り出すための計算が煩雑になるような場合等には、例えば、一番近い節点同士を対応付けてもよい。このように、簡易的に対応付けを行った場合であっても、金型見込み量修正手段２３で取得金型見込み量gIを修正するので、金型見込み量の精度が低下することがない。この点については後に詳細に説明する。
なお、上記のように、取得金型見込み量gIが設定された金型形状２９上のN個の点を、以下の説明において、「取得点」という。
【００２４】
＜パラメータ空間設定手段＞
パラメータ空間設定手段２１は、金型形状２９に対してパラメータ空間を設定するためのものである。
パラメータ空間は、取得金型見込み量gIを曲面で表現するための空間であり、金型形状２９の表面位置を表す２つの方向と、取得金型見込み量gIを表す方向からなる。
以下に、z方向の取得金型見込み量gzIをパラメータ空間に曲面で表現する場合を例に挙げて説明する。
【００２５】
基準とする金型形状２９の表面位置を表す２つの方向（パラメータ方向、ノットベクトル）としては、例えば、図４に示すように、１つを金型形状２９の軸方向（v方向）とし、もう一つを、v方向に直交しかつ金型形状２９の表面形状に沿う方向（u方向）とする。
次に、設定した各パラメータ方向を所定の大きさに分割することで座標を設定する。分割数はパラメータ方向毎に任意に設定すればよく、複雑に形状変化する方向には細かく設定するとよい。
【００２６】
具体的には、例えば、図４に示すように、基準とする金型形状２９の軸方向（v方向）に分割する断面を所定間隔で複数設定し、該各断面上の金型形状２９に沿う方向（u方向）に所定間隔で複数に分割する。本例では、u方向に一様の間隔で400分割とし、v方向に一様の間隔で101分割とした。
【００２７】
図５及び図６は、上記方法で設定したu方向及びv方向を、参考のために金型形状２９上に表現したものであり、図５はv方向の位置を、図６はu方向の位置をそれぞれコンター表示したものである。
【００２８】
以上のようにして、uv座標（0,0）〜uv座標（400,101）を有する基準とする金型形状２９のuv平面（図７参照）が設定され、このuv平面においては、基準とする金型形状２９の表面に対応する位置をuv座標で表現することができる。
【００２９】
このように設定されたuv平面に直交する方向が取得金型見込み量gIを表す方向となり、uv平面とこれに直交する方向を有する空間がパラメータ空間である。なお、gIの方向は、u方向がx、y、zの３次元で表されるため、x方向、y方向、z方向がある。
例えば、取得金型見込み量gzIを曲面で表すパラメータ空間としては、図７に示すように、取得金型見込み量gIを表す方向をuv平面に垂直なz方向とすればよく、以下の説明において、このパラメータ空間をuvz空間という。
パラメータ空間としては他にuvx空間、uvy空間があり、それぞれ取得金型見込み量gxI、取得金型見込み量gyIをuv平面の垂直方向にとった曲面として表現することができる。
【００３０】
＜金型見込み量修正手段＞
金型見込み量修正手段２３は、金型見込み量取得手段１９で取得した取得金型見込み量gIを、パラメータ空間設定手段２１で設定されたパラメータ空間に曲面で表し、該曲面をスプライン曲面で近似することで、金型見込み量の修正を行うためのものである。
【００３１】
例えば、図７は、取得金型見込み量gzIをuvz空間にgzI曲面として表現したものである。図７において、uv平面上に実線で囲まれた領域（uvz座標（0,0,0）〜uvz座標（400,101,0））は金型の存在する領域であり、そのうち破線で囲まれた領域はプレス成形品３１と接触する部分である。取得金型見込み量gzIはスプリングバック後のプレス成形品形状に基づいて取得されるものであるから、gzI曲面はプレス成形品３１と金型が接触する部分と対応している。
【００３２】
近似は、上記のように曲面で表された取得金型見込み量gxI、gyI、gzIについてそれぞれ行う。例えば、図７に示すようなgzI曲面をスプライン曲面で近似する。
スプライン曲面を規定するスプライン関数fx(u,v)、fy(u,v)、fz(u,v)を、下式(1)〜式(3)に示す。
【００３３】
【数１】
0006044606.tif 000002
【００３４】
なお、以下の説明において、例えば、スプライン関数fx(u,v)、fy(u,v)、fz(u,v)で表されるスプライン曲面を「fx曲面」、「fy曲面」、「fz曲面」という。
上式(1)〜式(3)においてBxi,j、Byi,j、Bzi,jはコントロールポイントの３方向成分であり、Ri,j(u,v)は有理化Ｂスプライン基底関数である。ここで、コントロールポイントとは、スプライン曲面形状を形成するのに用いられる点であり、空間内に複数個（n×m個）配置される。有理化Ｂスプライン基底関数とは、各コントロールポイントの曲面形状への影響度の強さを表す係数の役割を有するものである。
有理化Ｂスプライン基底関数Ri,j(u,v)は下式(4)で与えられる。
【００３５】
【数２】
0006044606.tif 000003
【００３６】
上式(4)において、Nui,k(u)はu方向のＢスプライン基底関数であり、Nvj,l(v)はv方向のBスプライン基底関数である。Nui,k(u)及びNvj,l(v)は下式(5)及び式(6)で与えられる。
【００３７】
【数３】
0006044606.tif 000004
【００３８】
取得金型見込み量（gxI、gyI、gzI）を近似するスプライン関数fx(u,v)、fy(u,v)、fz(u,v)は、取得金型見込み量（gxI、gyI、gzI）と、各取得点(uI,vI)において演算される金型見込み量との差（近似誤差）の二乗和が最小になるようにする（近似）ことで求められる。ここで、各取得点(uI,vI)において演算される金型見込み量は、取得点のuv座標を(uI,vI)とするとfx(uI,vI)、fy(uI,vI)、fz(uI,vI)で表される。
具体的には下式(7)〜式(9)に示す目的関数Fx、Fy、Fzの値がそれぞれ最小になるように、各係数等（式(4)〜式(6)参照）を設定する。あるいは、下式(7)〜式(9)に示す目的関数Fx、Fy、Fzの和を求め、該和が最小になるように各係数等を設定してもよい。
【００３９】
【数４】
0006044606.tif 000005
【００４０】
このようにして、取得金型見込み量（gxI、gyI、gzI）を近似するスプライン関数fx(u,v)、fy(u,v)、fz(u,v)が得られる。
図８は、図７に示すgzI曲面と、スプライン関数fz(u,v)によって作成されるfz曲面とを同じuvz空間に図示したものである。図８においてfz曲面をgzI曲面より淡い色で示している。fz曲面は図８に示すように、gzI曲面とほぼ一致している。このように、gzI曲面をfz曲面で近似することができた。
なお、上記は、gzI曲面の近似についての説明であったが、gxI曲面及びgyI曲面についても同様である。
【００４１】
以上のように、各取得金型見込み量gIをスプライン曲面で近似することができ、これによって、取得金型見込み量gIを修正（スムージング化）することができる。このため、前述したように、金型見込み量取得手段１９において、簡易的な方法で取得金型見込み量gIを取得した場合であっても、金型見込み量の精度が低下することがない。従って、金型見込み量取得手段１９の取得金型見込み量gIを取得する際の処理を簡易なものにすることができる。
【００４２】
＜金型見込み量外挿手段＞
金型見込み量外挿手段２５は、金型見込み量修正手段２３で得られたスプライン関数fx(u,v)、fy(u,v)、fz(u,v)を用いてプレス成形品３１と当接しない金型部分についての金型見込み量を外挿によって取得するものである。
プレス成形品３１と当接しない金型部分についての金型見込み量は、スプライン関数fx(u,v)、fy(u,v)、fz(u,v)に、プレス成形品３１と当接しない金型部分におけるuv座標を入力することで取得することができる。
外挿結果の一例として、gzに関してプレス成形品３１と当接する金型部分（図２参照）からu方向（図４参照）に延出する部分の金型見込み量を外挿によって取得し、該取得結果をuvz空間に表したものを図９に示す。なお、前述したu方向に延出する部分は、下死点に至るまでにプレス成形品３１と当接する金型部分を含んでいるので、スプリングバックに影響する部分である。
【００４３】
＜金型形状修正手段＞
金型形状修正手段２７は、金型見込み量修正手段２３及び金型見込み量外挿手段２５で得られた金型見込み量に基づいて金型形状を修正するためのものである。
図１０に、金型見込み量修正手段２３で得られた金型見込み量（図８参照）及び金型見込み量外挿手段２５で得られた金型見込み量（図９参照）に基づいて、図２に示す金型形状２９を修正したものを示す。図１０に示す金型形状３５は、プレス成形品３１と当接する金型部分（図２参照）及び、該金型部分からu方向（図４参照）に延出する金型部分のみを図示したものである。
【００４４】
〔見込み金型形状作成方法〕
次に、以上のように構成された見込み金型形状作成装置１を用いた見込み金型形状作成方法を、初期形状である金型形状２９を修正する場合を例に挙げて、見込み金型形状作成装置１の動作と共に説明する。
本発明の一実施の形態に係る見込み金型形状作成方法は、金型形状作成工程と、スプリングバック後形状取得工程と、金型形状判定工程と、金型見込み量取得工程と、パラメータ空間設定工程と、金型見込み量修正工程と、金型見込み量外挿工程と、金型形状修正工程とを備えている。
以下に、上記各工程について図１１に基づいて詳細に説明する。
【００４５】
＜金型形状作成工程＞
金型形状作成工程は、金型形状作成手段１３によって、図２に示すような金型の初期形状（金型形状２９）を作成する工程である（Ｓ１）。
【００４６】
＜スプリングバック後形状取得工程＞
スプリングバック後形状取得工程は、スプリングバック後形状取得手段１５によって、金型形状作成工程で得られた金型を用いてプレス成形品３１について成形解析及びスプリングバック解析を行い、スプリングバック後のプレス成形品形状を取得する工程である（Ｓ３）。
図２は、成形解析における下死点（離型前）のプレス成形品３１の状態を示している。この状態からスプリングバック解析を行うと、例えば図３に示すような口開きのスプリングバックが生じ、スプリングバック後のプレス成形品形状を取得することができる。
【００４７】
＜金型形状判定工程＞
金型形状判定工程は、金型形状判定手段１７によって、スプリングバック後形状取得工程で得られたスプリングバック後のプレス成形品３１の形状と目標形状３３とを比較して偏差（スプリングバック誤差）を求め、該偏差が所定の許容値以下であるかどうかを判定する工程である（Ｓ５）。
判定の結果、前記偏差が許容値以下である場合、金型形状がスプリングバック防止に最適であるものとして処理が終了し、該偏差が許容値を超える場合、金型形状がスプリングバック防止に最適でないものとされ、次工程以降（金型見込み量取得工程（Ｓ７）、パラメータ空間設定工程（Ｓ９）、金型見込み量修正工程（Ｓ１１）、金型見込み量外挿工程（Ｓ１３）、金型形状修正工程（Ｓ１５））が行われる。
【００４８】
＜金型見込み量取得工程＞
金型見込み量取得工程は、金型見込み量取得手段１９によって、得られたスプリングバック後のプレス成形品３１の形状と目標形状３３とを比較して、プレス成形品３１と当接する金型部分についての金型形状の修正すべき量としての金型見込み量gIを取得する工程である（Ｓ７）。
金型形状２９について金型見込み量gIをx方向、y方向、z方向についてそれぞれ取得する（gxI、gyI、gzI）。
【００４９】
＜パラメータ空間設定工程＞
パラメータ空間設定工程は、パラメータ空間設定手段２１を用いて、金型形状２９に対してパラメータ空間を設定する工程である（Ｓ９）。
金型形状２９に対してパラメータ空間として、２つのパラメータ方向（u方向、v方向）と、x方向、y方向又はz方向からなるuvx空間、uvy空間及びuvz空間（図７参照）を設定した。
ここで、v方向は金型形状２９の軸方向であり、u方向は金型形状２９に沿う方向（図４参照）である。v方向は101分割とし（図５参照）、u方向は400分割とした（図６参照）。
【００５０】
＜金型見込み量修正工程＞
金型見込み量修正工程は、金型見込み量取得工程（Ｓ７）で得られた金型見込み量gIを、金型見込み量修正手段２３によって、パラメータ空間設定工程（Ｓ９）で設定したパラメータ空間に曲面で表し、該曲面をスプライン曲面で近似することで、金型見込み量の修正を行う工程である（Ｓ１１）。
取得した金型見込み量gIのうち、金型見込み量gzIをuvz空間に曲面（gzI曲面）で表したものを図７に示し、該曲面及び該曲面を近似するスプライン曲面（fz曲面）を図８に示す。
【００５１】
＜金型見込み量外挿工程＞
金型見込み量外挿工程は、金型見込み量外挿手段２５によって、スプライン曲面を用いて、プレス成形品３１と当接しない金型部分についての金型見込み量を外挿によって取得する工程である（Ｓ１３）。
外挿結果の一例として、gzに関してプレス成形品３１と当接する金型部分（図２参照）からu方向（図４参照）に延出する部分の金型見込み量を外挿によって取得し、該取得結果をuvz空間に表したものを図９に示す。
なお、金型見込み量修正工程と金型見込み量外挿工程は、同時に行ってもよい。
【００５２】
＜金型形状修正工程＞
金型形状修正工程は、金型形状修正手段２７によって、金型見込み量修正工程（Ｓ１１）で得られた金型見込み量及び金型見込み量外挿工程（Ｓ１３）で得られた金型見込み量に基づいて金型形状２９を修正する工程である（Ｓ１５）。
本例では、金型形状２９に対し、プレス成形品３１と当接する金型部分と、該金型部分からu方向に延出する部分について修正した（図１１参照）。
【００５３】
以上のように、金型形状作成工程（Ｓ１）、スプリングバック後形状取得工程（Ｓ３）、金型形状判定工程（Ｓ５）、金型見込み量取得工程（Ｓ７）、パラメータ空間設定工程（Ｓ９）、金型見込み量修正工程（Ｓ１１）、金型見込み量外挿工程（Ｓ１３）及び金型形状修正工程（Ｓ１５）を行うことで、１回目の修正済み金型形状が得られた。
次に、得られた金型形状でスプリングバック後形状取得工程（Ｓ３）及び金型形状判定工程（Ｓ５）を行う。
金型形状判定工程で、スプリングバック後のプレス成形品３１の形状と目標形状３３との偏差が許容値を超えると判定された場合、一連の処理として、金型見込み量取得工程（Ｓ７）、パラメータ空間設定工程（Ｓ９）、金型見込み量修正工程（Ｓ１１）、金型見込み量外挿工程（Ｓ１３）及び金型形状修正工程（Ｓ１５）、スプリングバック後形状取得工程（Ｓ３）、金型形状判定工程（Ｓ５）を、金型形状判定工程（Ｓ５）で許容値以下と判定されるまで、すなわち金型形状がスプリングバックの防止に最適であると判定されるまで繰り返す。
このように、上記一連の処理を繰り返すことで、金型形状がスプリングバックをより低減させる形状に修正され、最適な金型形状が得られる。
図１０に示す金型形状３５は、上記一連の処理を１回繰り返して得られたものである。なお、得られた金型形状３５は、図１０に示すように、従来方法による凹凸や折れがなく、良好な形状を得ることができる。
【００５４】
以上のように、本実施の形態においては、プレス成形品３１と当接している金型部分については、金型見込み量修正工程（Ｓ１１）で取得金型見込み量の修正が行われるため、金型見込み量取得工程（Ｓ７）での取得金型見込み量の取得方法を簡易なものにすることができる。
【００５５】
また、プレス成形品３１と当接していない金型部分については、金型見込み量取得工程（Ｓ７）で得られたプレス成形品３１と当接している金型部分における金型見込み量に対して、スプライン関数を用いて金型見込み量外挿工程（Ｓ１３）において外挿することによって金型見込み量を求めることができ、凹凸や折れがなく滑らかな金型形状を得ることができる。
【００５６】
さらに、金型形状判定工程（Ｓ５）で金型形状の判定が行われ、スプリングバック防止に適正と判定されるまで金型見込み量の修正の一連の処理が繰り返し行われるようにしたので、これによってより最適な金型形状を得ることができる。
【００５７】
なお、上記では、パラメータ空間設定手段２１でパラメータ方向（u方向及びv方向、ノットベクトル）の分割の間隔（ノットベクトルの増分）は一様としたが、分割の間隔は一様でなくてもよく（非一様）、こうすることでスプライン曲面としてNURBS（Non-Uniform  Rational  B-Splines、非一様有理Ｂスプライン）曲面を扱うことができ、複雑な曲面をより正確に近似することができる。
【００５８】
［実施の形態２］
実施の形態１で得られたスプライン関数fz(u,v)で、プレス成形品３１に当接している金型部分だけでなく、当接していないv方向（金型の軸方向）も入れて、金型全体の範囲について外挿を行った結果、上記実施の形態１のみでは、金型見込み量外挿工程（Ｓ１３）において、外挿の際にスプライン曲面が異常な場合があった。図１２にその一例を示すように、fz曲面は、プレス成形品３１の幅方向（v方向）端部の近傍部分において異常な振動を生じている。このような結果をそのまま金型形状２９に反映すると、図１３の金型形状４１に示すように一部に異常な凹凸が形成されてしまうという問題がある。
このような問題を改善するための方法を以下に説明する。
【００５９】
まず、上記のようなスプライン曲面の振動について、fx曲面を例に挙げて詳細に説明する。
fx曲面は、uvx空間内に複数配置されるコントロールポイントBxに基づいて形成されており、fx曲面の形状はコントロールポイントBxの配置と密接に関係している。
図１４は、fx曲面に関して、あるコントロールポイントBxi,jと該コントロールポイントに隣接するコントロールポイントについて図示したものである。コントロールポイントBxi,jのu方向における両側にはコントロールポイントBxi-1,jとコントロールポイントBxi+1,jが配置されており、コントロールポイントBxi,jのv方向における両側にはコントロールポイントBxi,j-1とコントロールポイントBxi,j+1が配置されている。
【００６０】
fx曲面が図１２に示すfz曲面のように振動箇所を有している場合、振動箇所においては、あるコントロールポイントBxi,jとこれに隣接するコントロールポイント（Bxi-1,j、Bxi+1,j、Bxi,j-1、Bxi,j+1）のx座標値は大きく異なっており、そのためfx曲面が振動している。
このことからfx曲面の振動を小さくするには、コントロールポイントBxi,jと該コントロールポイントに隣接する各コントロールポイントのx座標値を同様の値に揃えればよい。
各コントロールポイントのx座標値を同様の値に揃えるためには、u方向においてコントロールポイントBxi-1,j、Bxi,j、Bxi+1,jを直線的に配置し、同様にv方向においてコントロールポイントBxi,j-1、Bxi,j、Bxi,j+1を直線的に配置すればよい。
【００６１】
そこで、金型見込み量修正手段２３でスプライン関数を求める際に、上記のように、コントロールポイントBxi,jと該コントロールポイントに隣接する各コントロールポイントをu方向及びv方向に直線的に配置するように規定した。具体的には、式(7)〜式(9)を用いる代わりに下式(10)〜式(12)を用いた。
【００６２】
【数５】
0006044606.tif 000006
【００６３】
上式(10)は、式(7)にコントロールポイントBxi,jとそのu方向及びv方向に隣接するコントロールポイントとの配置関係を規定する項（第２項）を加えたものである。式(11)及び式(12)は、式(10)の場合と同様に、式(8)及び式(9)に各コントロールポイントの配置関係を規定する項をそれぞれ加えたものである。
なお、ノットベクトルが一様な場合等には、簡易的にlui=lvj=1としてもよい。
【００６４】
上記実施の形態１の場合と同様に、例えば式(10)において目的関数Fxを最小化させることで、gxIがfx曲面で近似される（式(10)の第１項参照）とともに、各コントロールポイントBxijが直線的に配置されfx曲面の振動を抑えられる（式(10)の第２項参照）。
同様に、式(11)及び式(12)においても、目的関数Fy、Fzをそれぞれ最小化させることで、gyI、gzIがfy曲面、fz曲面で近似されるとともに、各近似曲面の振動を抑えられる。
なお、目的関数Fx、Fy、Fzの和を求め、この和を最小化させてもよい。
【００６５】
得られたfz(u,v)を用いて、金型見込み量修正工程（Ｓ１１）及び金型見込み量外挿工程（Ｓ１３）を行い、得られたfz曲面を図１５に示す。図１５に示すように、fz曲面には異常な振動が見られず好適であった。
【００６６】
さらに、一連の処理として、金型見込み量取得工程（Ｓ７）、パラメータ空間設定工程（Ｓ９）、金型見込み量修正工程（Ｓ１１）、金型見込み量外挿工程（Ｓ１３）及び金型形状修正工程（Ｓ１５）、スプリングバック後形状取得工程（Ｓ３）及び金型形状判定工程（Ｓ５）を繰り返したところ、図１６に示す金型形状４３が得られた。得られた金型形状４３は凹凸がなく、良好な形状であった。
【００６７】
以上のように、本実施の形態においては、金型見込み量修正手段２３でスプライン関数を求める際に、あるコントロールポイントと該コントロールポイントに隣接する各コントロールポイントをu方向及びv方向に直線的に配置するように規定した（上式(10)〜式(12)参照）ので、スプライン曲面が図１２に示すような異常な振動をすることがなく、従って良好な金型形状を得ることができる。
【００６８】
なお、上記実施の形態１及び実施の形態２では、金型見込み量修正手段２３により近似する方法として、近似誤差の最小二乗和を求めるものを例に挙げたが、他の方法で行ってもよい。
【００６９】
上記実施の形態１及び実施の形態２では、金型形状判定工程（Ｓ５）を行うものについて説明したが、該工程は行わなくともよい。この場合、金型形状作成工程（Ｓ１）、スプリングバック後形状取得工程（Ｓ３）、金型見込み量取得工程（Ｓ７）、パラメータ空間設定工程（Ｓ９）、金型見込み量修正工程（Ｓ１１）、金型見込み量外挿工程（Ｓ１３）及び金型形状修正工程（Ｓ１５）が１度ずつのみ行われて、修正済み金型形状が得られる。また、この場合、金型形状判定手段１７は不要である。
もっとも、上記実施の形態１及び実施の形態２で説明したように金型形状判定工程（Ｓ５）を行うようにした方が、より適正な金型形状が得られスプリングバックをより低減することができる。
【００７０】
［実施の形態３］
上記実施の形態１及び実施の形態２では、成形解析とスプリングバック解析によるシミュレーション結果を基に金型形状修正量を決定しているため、シミュレーション誤差に起因して十分な精度の金型形状４３が得られない恐れがある。
そこで、シミュレーション誤差の問題を解消するため、本実施の形態では、実金型を用いたプレス成形実部品の３次元計測による形状データ取得とコンピュータによる金型形状修正量決定を組み合わせることにより、高精度な実金型を製作するための見込み金型形状作成方法について説明する。
【００７１】
本実施の形態に係る見込み金型形状作成方法は、初期金型形状作成工程、実金型製作工程、スプリングバック後形状取得工程、実金型形状判定工程、金型見込み量取得工程、パラメータ空間設定工程、金型見込み量修正工程、金型見込み量外挿工程、金型形状修正工程とを備えている。
以下、上記各工程について図１７に基づいて詳細に説明する。
【００７２】
＜初期金型形状作成工程＞
初期金型形状作成工程は、実部品をプレス成形する際に用いる実金型の初期形状データを作成する工程である（Ｓ２１）。実金型の該初期形状データはプレス成形品３１の目標形状に対してブランク材の板厚分を金型側にオフセットしたものである。（Ｓ２１）。
【００７３】
＜実金型製作工程＞
実金型製作工程は、初期金型形状作成工程（Ｓ２１）で作成又は後述する金型形状修正工程で作成された実金型の形状データを用いて実金型を製作する工程である（Ｓ２２）。
【００７４】
＜スプリングバック後形状取得工程＞
スプリングバック後形状取得工程は、前記実金型を用いて製作されたプレス成形実部品を前記実金型から離型した際に生じるスプリングバック後の該プレス成形実部品の３次元形状データを３次元形状測定器等により取得する工程である（Ｓ２３）。
【００７５】
＜実金型形状判定工程＞
金型形状判定工程は、スプリングバック後の前記プレス成形実部品の形状データを目標形状データと比較することにより偏差（部品精度）を求め、該偏差の大きさに基づいて金型形状データ修正の要否を判定する工程である（Ｓ２５）。
前記偏差が所定の許容値以下であるかどうかの判定の結果、前記偏差が所定の許容値以下である場合、金型形状がスプリングバックの防止に最適であるものとして処理を終了する。一方、該偏差が許容値を超える場合、前記金型形状がスプリングバック防止に最適でないものとされ、次工程以降（金型見込み量取得工程（Ｓ２７）、パラメータ空間設定工程（Ｓ２９）、金型見込み量修正工程（Ｓ３１）、金型見込み量外挿工程（Ｓ３３）、金型形状修正工程（Ｓ３５））が行われる。
【００７６】
＜金型見込み量取得工程＞
金型見込み量取得工程は、実施の形態１で示した金型見込み量取得工程（Ｓ７）と同様に、金型見込み量取得手段１９により、スプリングバック後のプレス成形品３１の形状と目標形状３３とを比較して、プレス成形品３１と当接する金型部分についての金型形状の修正すべき量としての金型見込み量を取得する（Ｓ２７）。
【００７７】
プレス成形実部品形状データと目標形状データとの偏差及び金型見込み量の取得においては、プレス成形実部品形状データと目標形状データ、プレス成形実部品形状と金型形状データとの対応付けを行う必要がある。そのためには、例えば、各形状データより３次元メッシュを作成し、これらの３次元メッシュにおいて対応する節点同士を割り出し、金型形状データに対して前記金型見込み量を設定する取得点を決定する方法がある。
【００７８】
以下、プレス成形実部品の３次元メッシュの節点と実金型の３次元メッシュにおいて対応する節点の割り出し方法として、図１８及び図１９に示す２通りの方法を示す。
１）スプリングバック後プレス成形実部品形状の実金型面への投影による方法
図１８に示すように、スプリングバック後のプレス成形実部品表面の節点位置での法線ベクトルを算出する。この法線ベクトルを用いて、実部品表面の節点を金型面に投影し、これを金型面上において対応する節点とする。
２）スプリングバック後プレス成形実部品形状データを用いた成形解析による方法
図１９に示すように、プレス成形実部品の３次元メッシュデータを成形解析の初期条件として入力し、シミュレーションを実行する。金型が下死点に達した時に、プレス成形実部品表面の節点が当接している金型面箇所を金型面上において対応する節点とする。
【００７９】
プレス成形実部品形状と目標形状データの比較においては、実金型の初期形状データに対してブランク材の板厚を考慮して適宜オフセットした金型形状データを作成することにより目標形状データを模擬し、該金型形状データの金型面に対して前記１）又は２）の方法により３次元メッシュにおける節点を設定し、プレス成形実部品形状データの３次元メッシュにおける節点との距離を算出することによりプレス成形実部品形状と目標形状の偏差を求めることができる。
【００８０】
＜パラメータ空間設定工程＞〜＜金型形状修正工程＞
これらの工程はコンピュータによる金型形状の修正を行うものであり、実施の形態１に記載した内容と同一である。
【００８１】
以上のように、本実施の形態は実金型を用いてプレス成形実部品を製作し、該プレス成形実部品の形状と目標形状との偏差を基に金型形状を修正することから、実施の形態１及び２で述べた成形解析及びスプリングバック解析におけるシミュレーション誤差の問題を回避することができる。
【００８２】
［実施の形態４］
実施の形態３では、実金型を用いてプレス成形実部品を製作し、該プレス成形実部品の形状と目標形状との偏差を基に金型形状の修正及び実金型の製作を繰り返すことから、高精度かつ信頼性の高い金型形状を決定することが可能である。しかしながら、実金型の試作を多数回行う必要があるため、製作工期及びコストの増大を招く。
そこで、本実施の形態では、成形解析とスプリングバック解析を基にした実施の形態１及び実施の形態２による金型形状の修正を繰り返すことで金型形状の精度を上げ、該金型形状が実金型を用いた金型形状の修正を許容する予め定めた所定の精度まで修正された時点において、実施の形態３で述べた実金型を用いて製作したプレス成形実部品の形状データを基にした金型形状の修正を適用する方法について説明する。
【００８３】
本実施の形態に係る各工程について図２０を用いて説明する。
まず、初期金型形状作成工程（Ｓ４１）により初期の金型形状データを作成した後、一連の処理として、スプリングバック後形状取得工程（Ｓ４３）、実金型製作許容判定工程（Ｓ４６）、金型見込み量取得工程（Ｓ４７）、パラメータ空間設定工程（Ｓ４９）、金型見込み量修正工程（Ｓ５１）、金型見込み量外挿工程（Ｓ５３）、金型形状修正工程（Ｓ５５）を繰り返し行い、成形解析及びスプリングバック解析により得られたプレス成形品の形状データから金型形状データの修正を行う。
【００８４】
この一連の処理において、実金型製作許容判定工程（Ｓ４６）において、実金型を用いた金型形状の修正を許容する精度まで前記金型形状が修正されたかどうかの判定を行う。前記偏差が実金型を用いた金型形状の修正を許容する予め定めた所定の許容値δよりも大きい場合には、実施の形態１又は２と同様、シミュレーション結果に基づいた金型形状修正の一連の処理（Ｓ４７〜Ｓ５５）が繰り返し行われる。
【００８５】
一方、プレス成形品形状と目標形状との前記偏差が許容値δよりも小さい場合、実金型製作許容判定工程（Ｓ４６）において実金型を用いた金型形状の修正を許容する精度まで金型形状の修正が施されたものと判定し、実施の形態３と同様、実金型製作工程（Ｓ６１）、スプリングバック後形状取得工程（Ｓ６３）、実金型形状判定工程（Ｓ６５）、金型見込み量取得工程（Ｓ６７）、パラメータ空間設定工程（Ｓ６９）、金型見込み量修正工程（Ｓ７１）、金型見込み量外挿工程（Ｓ７３）、金型形状修正工程（Ｓ７５）の一連の処理が行われる。この一連の処理において、実金型形状判定工程（Ｓ６５）では、実金型を用いて製作されたプレス成形実部品を実金型から離型した際に生じるスプリングバック後の該プレス成形実部品の形状と目標形状との偏差が所定の許容値δ以下であれば、適正な実金型形状が得られたものと判定して処理を終了する。これに対し、前記偏差が許容値δよりも大きい場合は、スプリングバック後のプレス成形実部品の形状データに基づいた金型形状修正の一連の処理が繰り返し行われる。
【００８６】
以上のように、本実施の形態では、成形解析及びスプリングバック解析によるシミュレーション結果に基づいて金型形状をある精度まで修正し、該修正した金型形状データを用いて実金型を製作してプレス成形実部品の形状を目標形状と比較することにより、実金型製作にかかる製作工期の短縮とコストの低減を実現し、高精度な金型を製作することが可能となる。
【実施例１】
【００８７】
本発明の見込み金型形状作成方法による作用効果について確認するための具体的なシミュレーション実験を行ったので、その結果について以下に説明する。
【００８８】
実験は、見込み金型形状作成方法としてコンピュータにより金型形状を修正し、修正後の金型形状でプレス解析及びスプリングバック解析を行って、スプリングバック量を確認するというものである。
本発明例１及び本発明例２は、図１１に示すとおり、金型形状作成工程（Ｓ１）、スプリングバック後形状取得工程（Ｓ３）、金型形状判定工程（Ｓ５）を行った後、金型見込み量取得工程（Ｓ７）、パラメータ空間設定工程（Ｓ９）、金型見込み量修正工程（Ｓ１１）、金型見込み量外挿工程（Ｓ１３）及び金型形状修正工程（Ｓ１５）、スプリングバック後形状取得工程（Ｓ３）、金型形状判定工程（Ｓ５）の一連の処理を２回繰り返し行ったところで、最適な金型形状が得られた。
【００８９】
本発明例１では取得金型見込み量修正工程を行う際に式(7)〜式(9)、本発明例２では式(10)〜式(12)をそれぞれ使用した。
【００９０】
本発明例１及び本発明例２において、式(4)〜式(6)中の各係数を以下の通り設定した。
hi,j＝1、k＝l＝3、nu＝405、n＝402、nv＝106、m＝103
u1＝u2＝u3＝0、u4＝1、u5＝2、u6＝3、…、u402＝399、u403＝u404＝u405＝400
v1＝v2＝v3＝0、v4＝1、v5＝2、v6＝3、…、v103＝100、v104＝v105＝v106＝101
【００９１】
本発明例２では、上記設定した係数の他に式(10)〜式(12)中の各係数を以下の通り設定した。
w＝1
lu1＝2/3、lu2＝5/6、lu2＝lu3＝...＝lu399＝1、lu400＝5/6、lu401＝2/3
lv1＝2/3、lv2＝5/6、lv2＝lv3＝...＝lv100＝1、lv101＝5/6、lv102＝2/3
【００９２】
上記各係数を設定することで得られたNui,k(u)のグラフを図２１に、Nvj,l(v)のグラフを図２２にそれぞれ参考のために示す。図２１において、縦軸はNui,k(u)の大きさを表し、横軸はuを表している。同様に図２２において、縦軸はNvj,l(v)の大きさを表し、横軸はvを表している。
【００９３】
また、比較例１として、取得金型見込み量に基づいて、図２３に示すように、プレス成形品３１と当接する金型部分に、特許文献２に示されるバネ５３を介して金型を変形させるような境界条件を与え、プレス成形品３１と当接しない金型部分についての見込み量を求め、該見込み量に基づいて金型形状を修正した。
【００９４】
本発明例１及び本発明例２における修正後の金型形状は、折れや凹凸等の異常が発生することなく、良好な金型形状を得ることができた（図１０及び図１６参照）。
一方、比較例１における修正後の金型形状５１は、図２４に示すように、プレス成形品幅方向端部に当接する金型部位で顕著な折れが発生した。
【００９５】
次に得られた金型形状を用いて、本発明例１及び本発明例２における修正後の金型形状（金型形状３５及び金型形状４３）を用いて成形解析及びスプリングバック解析を行って、スプリングバック量を確認した。図２５は本発明例１の金型形状３５（図１０参照）を用いて行った成形解析の下死点状態を示したものである。
なお、比較例１では得られた金型形状５１に折れが発生していたため解析を行わなかった。
また、比較例２として、修正前の金型形状２９（図２参照）を用いて同様に成形解析及びスプリングバック解析を行って、スプリングバックを確認した。
【００９６】
図２６は、本発明例１の修正後の金型形状３５を用いてプレス成形した製品形状５５と目標形状３３との差を、製品形状５５上にコンター表示したものである。図２７は、図２６と同様に、本発明例２の修正後の金型形状４３を用いてプレス成形した製品形状５７と目標形状３３との差を、製品形状５７上にコンター表示したものである。
また、図２８は、比較例２に関する図であり、修正前の金型形状２９を用いてプレス成形された製品形状５９と目標形状３３との差を、製品形状５９上にコンター表示したものである。
【００９７】
比較例２では図２８に示すように目標形状３３との差の最大値は2.2mmであったのに対し、本発明例１及び本発明例２では図２６及び図２７に示すようにいずれも最大値は0.4mmであり、スプリングバックが大幅に改善された。
【実施例２】
【００９８】
実験は、実金型を用いたプレス成形実部品の３次元計測による形状データ取得とコンピュータによる金型形状の修正を組み合わせることによる見込み金型形状作成方法であり、修正後の金型形状で実プレスを行って、スプリングバック量を確認するというものである。
【００９９】
本発明例３は、図１７に示すとおり、初期金型形状作成工程（Ｓ２１）、実金型形状製作工程（Ｓ２２）、スプリングバック後形状取得工程（Ｓ２３）、実金型形状判定工程（Ｓ２５）を行った後、金型見込み量取得工程（Ｓ２７）、パラメータ空間設定工程（Ｓ２９）、金型見込み量修正工程（Ｓ３１）、金型見込み量外挿工程（Ｓ３３）及び金型形状修正工程（Ｓ３５）、実金型形状製作工程（Ｓ２２）、スプリングバック後形状取得工程（Ｓ２３）、実金型形状判定工程（Ｓ２５）の一連の処理を３回繰り返し行ったところで、最適な金型形状が得られた。
【０１００】
本発明例３では取得金型見込み量修正工程を行う際に式(7)〜式(9)を使用した。また、式(4)〜式(6)中の各係数を以下の通り設定した。
hi,j＝1、k＝l＝3、nu＝405、n＝402、nv＝106、m＝103
u1＝u2＝u3＝0、u4＝1、u5＝2、u6＝3、…、u402＝399、u403＝u404＝u405＝400
v1＝v2＝v3＝0、v4＝1、v5＝2、v6＝3、…、v103＝100、v104＝v105＝v106＝101
上記各係数を設定することで得られたNui,k(u)のグラフを図２１に、Nvj,l(v)のグラフを図２２にそれぞれ参考のために示す。図２１において、縦軸はNui,k(u)の大きさを表し、横軸はuを表している。同様に図２２において、縦軸はNvj,l(v)の大きさを表し、横軸はvを表している。
【０１０１】
本発明例３における修正後の金型形状は、折れや凹凸等の異常が発生することなく、図１０または図１６と同様に良好な金型形状を得ることができた。
また、比較例３としては、実施例１と同様に、取得金型見込み量に基づいて、図２３に示す特許文献２に示されるバネ５３を介して金型を変形させるような境界条件を与えた場合とした。比較例３における修正後の金型形状は、図２４と同様に、プレス成形品幅方向端部に当接する金型部位で顕著な折れが発生した。
【０１０２】
次に得られた金型形状を用いて実金型を製作し、プレス成形を行って、スプリングバック量を確認した。
その結果、比較例３では目標形状３３との差の最大値は2.0mmであったのに対し、本発明例３では最大値が0.2mmであり、スプリングバックが大幅に改善された。
【実施例３】
【０１０３】
実験は、コンピュータにより金型形状を修正し、修正後の金型形状でプレス解析及びスプリングバック解析を行った後、さらに、実金型を用いたプレス成形実部品の3次元計測による形状データ取得とコンピュータによる金型形状の修正を組み合わせて行った見込み金型形状作成方法であり、修正後の金型形状で実プレスを行って、スプリングバック量を確認するというものである。
【０１０４】
本発明例４は、図２０に示すとおり、初期金型形状作成工程（Ｓ４１）、スプリングバック後形状取得工程（Ｓ４３）、実金型製作許容判定工程（Ｓ４６）を行った後、金型見込み量取得工程（Ｓ４７）、パラメータ空間設定工程（Ｓ４９）、金型見込み量修正工程（Ｓ５１）、金型見込み量外挿工程（Ｓ５３）及び金型形状修正工程（Ｓ５５）、スプリングバック後形状取得工程（Ｓ４３）、金型形状判定工程（Ｓ４５）の一連の処理を２回繰り返し行い、続いて、実金型形状製作工程（Ｓ６１）、スプリングバック後形状取得工程（Ｓ６３）、実金型形状判定工程（Ｓ６５）を行った後、金型見込み量取得工程（Ｓ６７）、パラメータ空間設定工程（Ｓ６９）、金型見込み量修正工程（Ｓ７１）、金型見込み量外挿工程（Ｓ７３）及び金型形状修正工程（Ｓ７５）、実金型形状製作工程（Ｓ６１）、スプリングバック後形状取得工程（Ｓ６３）、実金型形状判定工程（Ｓ６５）の一連の処理を１回行ったところで、最適な金型形状が得られた。
【０１０５】
本発明例４では、取得金型見込み量修正工程を行う際に式(10)〜式(12)を使用した。
また、式(4)〜式(6)中の各係数を以下の通り設定した。
hi,j＝1、k＝l＝3、nu＝405、n＝402、nv＝106、m＝103
u1＝u2＝u3＝0、u4＝1、u5＝2、u6＝3、…、u402＝399、u403＝u404＝u405＝400
v1＝v2＝v3＝0、v4＝1、v5＝2、v6＝3、…、v103＝100、v104＝v105＝v106＝101
さらに、上記設定した係数の他に式(10)〜式(12)中の各係数を以下の通り設定した。
w＝1
lu1＝2/3、lu2＝5/6、lu2＝lu3＝...＝lu399＝1、lu400＝5/6、lu401＝2/3
lv1＝2/3、lv2＝5/6、lv2＝lv3＝...＝lv100＝1、lv101＝5/6、lv102＝2/3
上記各係数を設定することで得られたNui,k(u)のグラフを図２１に、Nvj,l(v)のグラフを図２２にそれぞれ参考のために示す。図１７において、縦軸はNui,k(u)の大きさを表し、横軸はuを表している。同様に図１８において、縦軸はNvj,l(v)の大きさを表し、横軸はvを表している。
【０１０６】
本発明例４における修正後の金型形状は、折れや凹凸等の異常が発生することなく、図１０または図１６と同様に良好な金型形状を得ることができた。
比較例４としては、実施例１と同様に、取得金型見込み量に基づいて、図２３に示す特許文献２に示されるバネ５３を介して金型を変形させるような境界条件を与えた場合とした。比較例４における修正後の金型形状は、図２４と同様に、プレス成形品幅方向端部に当接する金型部位で顕著な折れが発生した。
【０１０７】
次に得られた金型形状を用いて実金型を製作し、プレス成形を行って、スプリングバック量を確認した。
その結果、比較例４では目標形状３３との差の最大値は1.8mmであったのに対し、本発明例４では最大値が0.1mmであり、スプリングバックが大幅に改善された。
【符号の説明】
【０１０８】
１  見込み金型形状作成装置
３  表示装置
５  入力装置
７  主記憶装置
９  補助記憶装置
１１  演算処理部
１３  金型形状作成手段
１５  スプリングバック後形状取得手段
１７  金型形状判定手段
１９  金型見込み量取得手段
２１  パラメータ空間設定手段
２３  金型見込み量修正手段
２５  金型見込み量外挿手段
２７  金型形状修正手段
２９  金型形状（初期形状）
３１  プレス成形品
３３  目標形状
３５  金型形状（修正後）
４１  金型形状（実施の形態２における比較例）
４３  金型形状（実施の形態２における本発明例）
５１  金型形状（実施例における比較例１）
５３  バネ
５５  製品形状（実施例における本発明例１）
５７  製品形状（実施例における本発明例２）
５９  製品形状（実施例における比較例２）
【図１】
0006044606.tif 000007
【図３】
0006044606.tif 000008
【図１１】
0006044606.tif 000009
【図１４】
0006044606.tif 000010
【図２１】
0006044606.tif 000011
【図２２】
0006044606.tif 000012
【図２３】
0006044606.tif 000013
【図２】
0006044606.tif 000014
【図４】
0006044606.tif 000015
【図５】
0006044606.tif 000016
【図６】
0006044606.tif 000017
【図７】
0006044606.tif 000018
【図８】
0006044606.tif 000019
【図９】
0006044606.tif 000020
【図１０】
0006044606.tif 000021
【図１２】
0006044606.tif 000022
【図１３】
0006044606.tif 000023
【図１５】
0006044606.tif 000024
【図１６】
0006044606.tif 000025
【図１７】
0006044606.tif 000026
【図１８】
0006044606.tif 000027
【図１９】
0006044606.tif 000028
【図２０】
0006044606.tif 000029
【図２４】
0006044606.tif 000030
【図２５】
0006044606.tif 000031
【図２６】
0006044606.tif 000032
【図２７】
0006044606.tif 000033
【図２８】
0006044606.tif 000034